Чугун
CAST IRON

Изобретение относится к области черной металлургии, в частности к составам чугуна, который может быть использован для изготовления прокатных валков, валков лакокрасочных и бумагоделательных машин и аналогичных им деталей.
Известен чугун следующего состава, мас. %: углерод 2,5-3,2; кремний 0,5-1,5; марганец 0,3-1,1; хром 7,5-11,0; ванадий 0,35-1,5; никель 0,05-1,3; фосфор 0,02-0,1; бор 0,02-0,07; нитриды марганца 0,02-0,18; железо - остальное [1].
Задача изобретения состоит в повышении ударной вязкости чугуна.
Технический результат достигается тем, что чугун, включающий углерод, кремний, марганец, хром, ванадий, никель, фосфор, бор, железо, дополнительно содержит алюминий и медь при следующем соотношении компонентов, мас. %: углерод 2,5-3,2; кремний 0,2-0,4; марганец 0,3-0,8; хром 7,5-11,0; ванадий 2,0-3,0; никель 1,5-2,0; фосфор 0,04-0,08; бор 0,02-0,04; алюминий 0,6-1,0; медь 1,0-1,6; железо - остальное.
В таблице приведены составы чугуна.
В составе чугуна компоненты проявляют себя следующим образом. Марганец, фосфор, бор и хром обеспечивают твердость и прочность сплава. Никель улучшает металлическую основу чугуна. Алюминий увеличивает вязкость сплава, раскисляет его. Ванадий и медь повышают прочность чугуна, способствуют увеличению ударной вязкости сплава, препятствуют возникновению и развитию трещин при механических нагрузках.
Чугун выплавляют в электропечах и отливают в горячие (400-450°C) металлические формы, обмазанные огнеупорной глиной. Для снятия внутренних напряжений отливки отжигают при температуре 550°C.
Источник информации
1. SU 1521787, C22C 37/00, 1988.